2 . 5 cm x 2 . 7 cm 의 크기 를 갖 는 사각형 유리 기판 상 에 스핀 코팅 방식 으로 상기 실시 예 1 의 ( 1 ) 에서 얻 어 진 폴리아 믹 산 용액 을 0 . 1 ㎛ 의 두께 로 도포 하 였 다 . 이후 , 폴리아 믹 산 용액 이 도포 된 기판 을 80 ℃ 의 핫플레이트 위 에 두 어 2 분 간 건조 하 였 다 . 이후 , 230 ℃ 의 오븐 에서 15 분 간 소성 ( 경화 ) 하 여 두께 0 . 1 ㎛ 의 폴리 이미드 필름 을 제조 하 였 다 .